(57)【要約】      （修正有）【課題】着色が少なく、高純度、高分子量のポリエステルカーボネートの製造方法の提供。【解決手段】触媒の存在下に化合物（１）〜（３）から選ばれる少なくとも１種の化合物と化合物（４）〜（６）から選ばれる少なくとも１種の化合物とジオール化合物とのエステル交換反応によりポリエステルカーボネートを得る。2015193674.tif 000035Ａｒは、２価の芳香族炭化水素基等；Ｒ１はＣＸ１Ｙ１Ｒ４；Ｒ１１はＣＸ１１Ｙ１１Ｒ１４；Ｒ２はＣＸ２Ｙ２Ｒ５；Ｒ１２はＣＸ１２Ｙ１２Ｒ１５；Ｒ３はＣＸ３Ｙ３Ｒ６；Ｒ１３はＣＸ１３Ｙ１３Ｒ１６；Ｒ７はＣ１〜５のペルフルオロアルキレン基；Ｒ１７はＣ１〜５のパーフルオロアルキレン基；Ｘ１〜Ｘ３はＦ等；Ｘ１１〜Ｘ１３はＦ等；Ｙ１〜Ｙ３はＦ、Ｒｆ；Ｙ１１〜Ｙ１３はＦ、Ｒｆ１；Ｒ４〜Ｒ６はＲｆ等；Ｒ１４〜Ｒ１６はＲｆ１等；Ｒｆ、Ｒｆ１はＣ１〜４のフルオロアルキル基。【選択図】なし【特許請求の範囲】
【請求項１】
触媒の存在下に、下式（１）で表される化合物、下式（２）で表される化合物および下式（３）で表される化合物からなる群から選ばれる少なくとも１種の化合物、並びに下式（４）で表わされる化合物、下式（５）で表わされる化合物および下式（６）で表わされる化合物からなる群から選ばれる少なくとも１種の化合物と、ジオール化合物とのエステル交換反応によってポリエステルカーボネートを得ることを特徴とするポリエステルカーボネートの製造方法。
【化１】
2015193674.tif 000027
ただし、Ａｒは、２価の芳香族炭化水素基または２価の芳香族複素環基、もしくは炭素数１〜１０の脂肪族アルキレン基であり、
Ｒ１は、ＣＸ１Ｙ１Ｒ４で表される基であり、２つのＲ１は同一であっても異なってもよく、
Ｒ２は、水素原子またはＣＸ２Ｙ２Ｒ５で表される基であり、２つのＲ２は同一であっても異なってもよく、
Ｒ３は、水素原子またはＣＸ３Ｙ３Ｒ６で表される基であり、２つのＲ３は同一であっても異なってもよく、
Ｘ１〜Ｘ３は、それぞれ水素原子、フッ素原子またはＲｆであり、
Ｙ１〜Ｙ３は、それぞれフッ素原子またはＲｆであり、
Ｒ４〜Ｒ６は、それぞれフッ素原子、Ｒｆ、ＯＲｆまたは炭素数１〜６のアルキル基であり、
Ｒｆは、炭素数１〜４のフルオロアルキル基（ただし、エーテル性酸素を含んでもよい。）である。
【化２】
2015193674.tif 000028
ただし、Ａｒは、２価の芳香族炭化水素基または２価の芳香族複素環基、もしくは炭素数１〜１０の脂肪族アルキレン基であり、
Ｒ１は、ＣＸ１Ｙ１Ｒ４で表される基であり、
Ｒ２は、水素原子またはＣＸ２Ｙ２Ｒ５で表される基であり、
Ｒ３は、水素原子またはＣＸ３Ｙ３Ｒ６で表される基であり、
Ｒ７は、炭素数１〜５のペルフルオロアルキレン基（ただし、エーテル性酸素を含んでもよい。）であり、
Ｘ１〜Ｘ３は、それぞれ水素原子、フッ素原子またはＲｆであり、
Ｙ１〜Ｙ３は、それぞれフッ素原子またはＲｆであり、
Ｒ４〜Ｒ６は、それぞれフッ素原子、Ｒｆ、ＯＲｆまたは炭素数１〜６のアルキル基であり、
Ｒｆは、炭素数１〜４のフルオロアルキル基（ただし、エーテル性酸素を含んでもよい。）である。
【化３】
2015193674.tif 000029
ただし、Ａｒは、２価の芳香族炭化水素基または２価の芳香族複素環基、もしくは炭素数１〜１０の脂肪族アルキレン基であり、
Ｒ７は、炭素数１〜５のペルフルオロアルキレン基（ただし、エーテル性酸素を含んでもよい。）であり、２つのＲ７は同一であっても異なってもよい。
【化４】
2015193674.tif 000030
式中、Ｒ１１は、ＣＸ１１Ｙ１１Ｒ１４で表される基であり、２つのＲ１１は同一であっても異なってもよく、
Ｒ１２は、水素原子またはＣＸ１２Ｙ１２Ｒ１５で表される基であり、２つのＲ１２は同一であっても異なってもよく、
Ｒ１３は、水素原子またはＣＸ１３Ｙ１３Ｒ１６で表される基であり、２つのＲ１３は同一であっても異なってもよく、
Ｘ１１〜Ｘ１３は、それぞれ水素原子、フッ素原子またはＲｆ１であり、
Ｙ１１〜Ｙ１３は、それぞれフッ素原子またはＲｆ１であり、
Ｒ１４〜Ｒ１６は、それぞれフッ素原子、Ｒｆ１、ＯＲｆ１または炭素数１〜６のアルキル基であり、
Ｒｆ１は、炭素数１〜４のフルオロアルキル基（ただし、エーテル性酸素を含んでもよい。）である；
【化５】
2015193674.tif 000031
式中、Ｒ１１は、ＣＸ１１Ｙ１１Ｒ１４で表される基であり、
Ｒ１２は、水素原子またはＣＸ１２Ｙ１２Ｒ１５で表される基であり、
Ｒ１３は、水素原子またはＣＸ１３Ｙ１３Ｒ１６で表される基であり、
Ｒ１７は、炭素数１〜５のパーフルオロアルキレン基（ただし、エーテル性酸素を含んでもよい。）であり、
Ｘ１１〜Ｘ１３は、それぞれ水素原子、フッ素原子またはＲｆ１であり、
Ｙ１１〜Ｙ１３は、それぞれフッ素原子またはＲｆ１であり、
Ｒ１４〜Ｒ１６は、それぞれフッ素原子、Ｒｆ１、ＯＲｆ１または炭素数１〜６のアルキル基であり、
Ｒｆ１は、炭素数１〜４のフルオロアルキル基（ただし、エーテル性酸素を含んでもよい。）である；
【化６】
2015193674.tif 000032
式中、Ｒ１７は、炭素数１〜５のパーフルオロアルキレン基（ただし、エーテル性酸素を含んでもよい。）であり、２つのＲ１７は同一であっても異なってもよい。
【請求項２】
前記ポリエステルカーボネートの質量平均分子量（Ｍｗ）が１００００〜３０００００である請求項１に記載のポリエステルカーボネートの製造方法。
【請求項３】
前記式（１）〜（３）で表される化合物が、下式（７）で表される化合物および下式（８）で表される化合物からなる群から選ばれる少なくとも１種の含フッ素アルコールを出発物質として用いる反応によって得られる、請求項１又は２に記載のポリエステルカーボネートの製造方法。
【化７】
2015193674.tif 000033
ただし、Ｒ１は、ＣＸ１Ｙ１Ｒ４で表される基であり、
Ｒ２は、水素原子またはＣＸ２Ｙ２Ｒ５で表される基であり、
Ｒ３は、水素原子またはＣＸ３Ｙ３Ｒ６で表される基であり、
Ｒ７は、炭素数１〜５のペルフルオロアルキレン基（ただし、エーテル性酸素を含んでもよい。）であり、
Ｘ１〜Ｘ３は、それぞれ水素原子、フッ素原子またはＲｆであり、
Ｙ１〜Ｙ３は、それぞれフッ素原子またはＲｆであり、
Ｒ４〜Ｒ６は、それぞれフッ素原子、Ｒｆ、ＯＲｆまたは炭素数１〜６のアルキル基であり、
Ｒｆは、炭素数１〜４のフルオロアルキル基（ただし、エーテル性酸素を含んでもよい。）である。
【請求項４】
前記式（４）〜（６）で表される化合物が、下式（９）で表される化合物および下式（１０）で表される化合物からなる群から選ばれる少なくとも１種の含フッ素アルコールを出発物質として用いる反応によって得られる、請求項１又は２に記載のポリエステルカーボネートの製造方法。
【化８】
2015193674.tif 000034
ただし、Ｒ１１は、ＣＸ１１Ｙ１１Ｒ１４で表される基であり、
Ｒ１２は、水素原子またはＣＸ１２Ｙ１２Ｒ１５で表される基であり、
Ｒ１３は、水素原子またはＣＸ１３Ｙ１３Ｒ１６で表される基であり、
Ｒ１７は、炭素数１〜５のペルフルオロアルキレン基（ただし、エーテル性酸素を含んでもよい。）であり、
Ｘ１１〜Ｘ１３は、それぞれ水素原子、フッ素原子またはＲｆ１であり、
Ｙ１１〜Ｙ１３は、それぞれフッ素原子またはＲｆ１であり、
Ｒ１４〜Ｒ１６は、それぞれフッ素原子、Ｒｆ１、ＯＲｆ１または炭素数１〜６のアルキル基であり、
Ｒｆ１は、炭素数１〜４のフルオロアルキル基（ただし、エーテル性酸素を含んでもよい。）である。
【請求項５】
前記含フッ素アルコールの炭素数が、２〜１０である、請求項３または４に記載のポリエステルカーボネートの製造方法。
【請求項６】
前記式（７）におけるＲ２が、ＣＸ２Ｙ２Ｒ５で表される基である、請求項３または５に記載のポリエステルカーボネートの製造方法。
【請求項７】
前記式（９）におけるＲ１２が、ＣＸ１２Ｙ１２Ｒ１５で表される基である、請求項４または５に記載のポリエステルカーボネートの製造方法。
【請求項８】
前記含フッ素アルコールのｐＫａが、１５未満である、請求項３〜７のいずれか一項に記載のポリエステルカーボネートの製造方法。
【請求項９】
前記含フッ素アルコールのｐＫａが、１３未満である、請求項３〜８のいずれか一項に記載のポリエステルカーボネートの製造方法。
【請求項１０】
前記含フッ素アルコールが、２，２，２−トリフルオロエタノール、２，２，３，３−テトラフルオロ−１−プロパノール、２，２，３，３，３−ペンタフルオロ−１−プロパノール、１，１，１，３，３，３−ヘキサフルオロ−２−プロパノール、２−フルオロ−１−プロパノール、２，２，３，４，４，４−ヘキサフルオロ−１−ブタノール、２，２，３，３，４，４，５，５−オクタフルオロ−１−ペンタノール、２，２，３，３，４，４，５，５−オクタフルオロシクロペンタノール、ペルフルオロ（ｔ−ブチル）アルコール、および２，２，３，３，４，４，５，５，６，６−デカフルオロシクロヘキサノールからなる群から選ばれる少なくとも１種である、請求項３〜９のいずれか一項に記載のポリエステルカーボネートの製造方法。
【請求項１１】
前記ジオール化合物が、脂肪族ジオール化合物または芳香族ジオール化合物である、請求項１〜１０のいずれか一項に記載のポリエステルカーボネートの製造方法
【請求項１２】
前記ジオール化合物が、ビスフェノールＡである、請求項１〜１１のいずれか一項に記載のポリエステルカーボネートの製造方法。
【請求項１３】
前記ジオール化合物が、炭素数２〜１０の脂肪族ジオール化合物である、請求項１〜１１のいずれか一項に記載のポリエステルカーボネートの製造方法。
【発明の詳細な説明】
【技術分野】
【０００１】
本発明はポリエステルカーボネートの製造方法に関する。
【背景技術】
【０００２】
耐熱性が高く機械的強度の優れたエンジニアリングプラスチックに対する要求性能が高まっている。そのようなエンジニアリングプラスチックの一つとして、ジオール類とジカルボン酸類、カーボネート類を縮合重合させたポリエステルカーボネートがある。ポリエステルカーボネートは耐熱性、透明性、耐衝撃性に優れることから、レンズやライトカバーなどに利用されている。
【０００３】
これらポリエステルカーボネートを製造する方法は種々知られているが、その一般的な方法はホスゲンおよびジカルボン酸ジクロライドを塩化メチレン等の有機溶媒中に溶解し、ジオール類のアルカリ水溶液と接触させる界面重合法である。
【０００４】
この界面重縮合法は低温で実施でき、高分子量体が得やすく、得られるポリマーも低着色であるという特徴を有している。しかし、原料であるホスゲン及びジカルボン酸ジクロライドの合成及び精製に複雑な操作が必要であるため製造コストが高くなるという問題点を有する。
【０００５】
また、有毒なホスゲンを用いるという問題点もある。さらに反応溶媒として通常用いられている塩化メチレンは、環境、衛生上の問題がある化学物質であり、その取り扱いには十分な注意が必要である。しかし、その沸点が４０℃と非常に低いため、ポリエステルカーボネートの製造時に使用した塩化メチレンを完全にリサイクルできる閉鎖系にすることは設備面で難しく、また多大な費用がかかるという問題点、蒸発した塩化メチレンが環境面、衛生面に悪影響を及ぼすという問題点も有する。
【０００６】
その上、反応により副生する塩化ナトリウム等の無機塩を洗浄除去しなくてはならず、また反応後のポリマーの精製、溶媒回収等の複雑なプロセスが必要となるなどの問題点も有する。
【０００７】
エステル交換法によりジオール類と炭酸ジエステル類およびジカルボン酸ジエステル類を溶融状態で重合する溶融重縮合法も公知である。この溶融重縮合法は溶媒を使用せず、基本的にハロゲン系の原料を使用しないという特徴を有するが、高分子量体が得られ難く、高温で反応するために重縮合中に副反応等が起こり、得られるポリマーの着色が大きいという問題を有する。またポリマー中にモノマーや脱離アルコール等の留去物が残留するとポリエステルカーボネートの強度低下の原因となる。
【０００８】
溶融重縮合法において、上記問題を解決する手段として、下記の方法が知られている。
（Ｉ）ポリマー中のフェノール性末端基（１）と非フェノール性末端基（２）の当量比（１）/（２）を１/１９以上とする。（特許文献１）
（ＩＩ）重合の任意の時点でコバルト系化合物を反応混合物に添加する。（特許文献２）
（ＩＩＩ）実質的に酸素の不存在下で反応を行わせる。（特許文献３）
【０００９】
しかし（Ｉ）においては末端の当量比を調整する操作が難しく、また分子量を調整しにくいという難点がある。（ＩＩ）においてはコバルト化合物の添加により加水分解性が上がり、耐候性が下がるなど他のデメリットが出てくる可能性がある。また（ＩＩＩ）においては巨大な製造設備で実質酸素不存在の環境を作ることは難しく、酸素不存在の環境を作るための設備にコストがかかるという難点がある。
【先行技術文献】
【特許文献】
【００１０】
【特許文献１】特許第３２８１０７７号公報
【特許文献２】特開平９−２３５３６３号公報
【特許文献３】特開平８−７３５７８号公報
【発明の概要】
【発明が解決しようとする課題】
【００１１】
本発明は、ホスゲン等の毒性の化合物を用いることなく、着色が少なく、高純度で、かつ高分子量のポリエステルカーボネートを製造できる方法を提供する。
【課題を解決するための手段】
【００１２】
本発明のポリエステルカーボネートの製造方法は、触媒の存在下に下式（１）で表される化合物、下式（２）で表される化合物および下式（３）で表される化合物からなる群から選ばれる少なくとも１種の化合物、並びに下式（４）で表わされる化合物、下式（５）で表わされる化合物および下式（６）で表わされる化合物からなる群から選ばれる少なくとも１種の化合物とジオール化合物とのエステル交換反応によってポリエステルカーボネートを得ることを特徴とする。
【００１３】
【化１】
2015193674.tif 000002
【００１４】
ただし、Ａｒは、２価の芳香族炭化水素基または２価の芳香族複素環基、もしくは炭素数１〜１０の脂肪族アルキレン基であり、
Ｒ１は、ＣＸ１Ｙ１Ｒ４で表される基であり、２つのＲ１は同一であっても異なってもよく、
Ｒ２は、水素原子またはＣＸ２Ｙ２Ｒ５で表される基であり、２つのＲ２は同一であっても異なってもよく、
Ｒ３は、水素原子またはＣＸ３Ｙ３Ｒ６で表される基であり、２つのＲ３は同一であっても異なってもよく、
Ｘ１〜Ｘ３は、それぞれ水素原子、フッ素原子またはＲｆであり、
Ｙ１〜Ｙ３は、それぞれフッ素原子またはＲｆであり、
Ｒ４〜Ｒ６は、それぞれフッ素原子、Ｒｆ、ＯＲｆまたは炭素数１〜６のアルキル基であり、
Ｒｆは、炭素数１〜４のフルオロアルキル基（ただし、エーテル性酸素を含んでもよい。）である。
【００１５】
【化２】
2015193674.tif 000003
【００１６】
ただし、Ａｒは、２価の芳香族炭化水素基または２価の芳香族複素環基、もしくは炭素数１〜１０の脂肪族アルキレン基であり、
Ｒ１は、ＣＸ１Ｙ１Ｒ４で表される基であり、
Ｒ２は、水素原子またはＣＸ２Ｙ２Ｒ５で表される基であり、
Ｒ３は、水素原子またはＣＸ３Ｙ３Ｒ６で表される基であり、
Ｒ７は、炭素数１〜５のペルフルオロアルキレン基（ただし、エーテル性酸素を含んでもよい。）であり、
Ｘ１〜Ｘ３は、それぞれ水素原子、フッ素原子またはＲｆであり、
Ｙ１〜Ｙ３は、それぞれフッ素原子またはＲｆであり、
Ｒ４〜Ｒ６は、それぞれフッ素原子、Ｒｆ、ＯＲｆまたは炭素数１〜６のアルキル基であり、
Ｒｆは、炭素数１〜４のフルオロアルキル基（ただし、エーテル性酸素を含んでもよい。）である。
【００１７】
【化３】
2015193674.tif 000004
【００１８】
ただし、Ａｒは、２価の芳香族炭化水素基または２価の芳香族複素環基、もしくは炭素数１〜１０の脂肪族アルキレン基であり、
Ｒ７は、炭素数１〜５のペルフルオロアルキレン基（ただし、エーテル性酸素を含んでもよい。）であり、２つのＲ７は同一であっても異なってもよい。
【００１９】
【化４】
2015193674.tif 000005
【００２０】
式中、Ｒ１１は、ＣＸ１１Ｙ１１Ｒ１４で表される基であり、２つのＲ１１は同一であっても異なってもよく、
Ｒ１２は、水素原子またはＣＸ１２Ｙ１２Ｒ１５で表される基であり、２つのＲ１２は同一であっても異なってもよく、
Ｒ１３は、水素原子またはＣＸ１３Ｙ１３Ｒ１６で表される基であり、２つのＲ１３は同一であっても異なってもよく、
Ｘ１１〜Ｘ１３は、それぞれ水素原子、フッ素原子またはＲｆ１であり、
Ｙ１１〜Ｙ１３は、それぞれフッ素原子またはＲｆ１であり、
Ｒ１４〜Ｒ１６は、それぞれフッ素原子、Ｒｆ１、ＯＲｆ１または炭素数１〜６のアルキル基であり、
Ｒｆ１は、炭素数１〜４のフルオロアルキル基（ただし、エーテル性酸素を含んでもよい。）である。
【００２１】
【化５】
2015193674.tif 000006
【００２２】
式中、Ｒ１１は、ＣＸ１１Ｙ１１Ｒ１４で表される基であり、
Ｒ１２は、水素原子またはＣＸ１２Ｙ１２Ｒ１５で表される基であり、
Ｒ１３は、水素原子またはＣＸ１３Ｙ１３Ｒ１６で表される基であり、
Ｒ１７は、炭素数１〜５のパーフルオロアルキレン基（ただし、エーテル性酸素を含んでもよい。）であり、
Ｘ１１〜Ｘ１３は、それぞれ水素原子、フッ素原子またはＲｆ１であり、
Ｙ１１〜Ｙ１３は、それぞれフッ素原子またはＲｆ１であり、
Ｒ１４〜Ｒ１６は、それぞれフッ素原子、Ｒｆ１、ＯＲｆ１または炭素数１〜６のアルキル基であり、
Ｒｆ１は、炭素数１〜４のフルオロアルキル基（ただし、エーテル性酸素を含んでもよい。）である。
【００２３】
【化６】
2015193674.tif 000007
【００２４】
式中、Ｒ１７は、炭素数１〜５のパーフルオロアルキレン基（ただし、エーテル性酸素を含んでもよい。）であり、２つのＲ１７は同一であっても異なってもよい。
【００２５】
前記ポリエステルカーボネートの質量平均分子量（Ｍｗ）が１００００〜３０００００であることが好ましく、Ｍｗが１５０００〜２０００００であることがより好ましく、Ｍｗが２００００〜１０００００であることがさらに好ましい。
【００２６】
前記式（１）〜（３）で表される化合物は、下式（７）で表される化合物および下式（８）で表される化合物からなる群から選ばれる少なくとも１種の含フッ素アルコールを出発物質として用いる反応によって得られることが好ましい。
【００２７】
【化７】
2015193674.tif 000008
【００２８】
ただし、Ｒ１は、ＣＸ１Ｙ１Ｒ４で表される基であり、
Ｒ２は、水素原子またはＣＸ２Ｙ２Ｒ５で表される基であり、
Ｒ３は、水素原子またはＣＸ３Ｙ３Ｒ６で表される基であり、
Ｒ７は、炭素数１〜５のペルフルオロアルキレン基（ただし、エーテル性酸素を含んでもよい。）であり、
Ｘ１〜Ｘ３は、それぞれ水素原子、フッ素原子またはＲｆであり、
Ｙ１〜Ｙ３は、それぞれフッ素原子またはＲｆであり、
Ｒ４〜Ｒ６は、それぞれフッ素原子、Ｒｆ、ＯＲｆまたは炭素数１〜６のアルキル基であり、
Ｒｆは、炭素数１〜４のフルオロアルキル基（ただし、エーテル性酸素を含んでもよい。）である。
【００２９】
前記式（４）〜（６）で表される化合物は、下式（９）で表される化合物および下式（１０）で表される化合物からなる群から選ばれる少なくとも１種の含フッ素アルコールを出発物質として用いる反応によって得られることが好ましい。
【００３０】
【化８】
2015193674.tif 000009
【００３１】
ただし、Ｒ１１は、ＣＸ１１Ｙ１１Ｒ１４で表される基であり、
Ｒ１２は、水素原子またはＣＸ１２Ｙ１２Ｒ１５で表される基であり、
Ｒ１３は、水素原子またはＣＸ１３Ｙ１３Ｒ１６で表される基であり、
Ｒ１７は、炭素数１〜５のペルフルオロアルキレン基（ただし、エーテル性酸素を含んでもよい。）であり、
Ｘ１１〜Ｘ１３は、それぞれ水素原子、フッ素原子またはＲｆ１であり、
Ｙ１１〜Ｙ１３は、それぞれフッ素原子またはＲｆ１であり、
Ｒ１４〜Ｒ１６は、それぞれフッ素原子、Ｒｆ１、ＯＲｆ１または炭素数１〜６のアルキル基であり、
Ｒｆ１は、炭素数１〜４のフルオロアルキル基（ただし、エーテル性酸素を含んでもよい。）である。
【００３２】
前記含フッ素アルコールの炭素数は、２〜１０であることが好ましい。
【００３３】
前記式（７）におけるＲ２は、ＣＸ２Ｙ２Ｒ５で表される基であることが好ましい。
【００３４】
前記式（９）におけるＲ１２は、ＣＸ１２Ｙ１２Ｒ１５で表される基であることが好ましい。
【００３５】
前記含フッ素アルコールのｐＫａは、１５未満であることが好ましい。
【００３６】
前記含フッ素アルコールのｐＫａは、１３未満であることが好ましい。
【００３７】
前記含フッ素アルコールは、２，２，２−トリフルオロエタノール、２，２，３，３−テトラフルオロ−１−プロパノール、２，２，３，３，３−ペンタフルオロ−１−プロパノール、１，１，１，３，３，３−ヘキサフルオロ−２−プロパノール、２−フルオロ−１−プロパノール、２，２，３，４，４，４−ヘキサフルオロ−１−ブタノール、２，２，３，３，４，４，５，５−オクタフルオロ−１−ペンタノール、２，２，３，３，４，４，５，５−オクタフルオロシクロペンタノール、ペルフルオロ（ｔ−ブチル）アルコール、および２，２，３，３，４，４，５，５，６，６−デカフルオロシクロヘキサノールからなる群から選ばれる少なくとも１種であることが好ましい。
【００３８】
前記ジオール化合物は、脂肪族ジオール化合物または芳香族ジオール化合物であることが好ましい。
【００３９】
前記ジオール化合物は、ビスフェノールＡであることが好ましい。
【００４０】
前記ジオール化合物は、炭素数２〜１０の脂肪族ジオール化合物であることが好ましい。
【発明の効果】
【００４１】
本発明のポリエステルカーボネートの製造方法によれば、着色が少なく、高純度で、かつ高分子量のポリエステルカーボネートを製造できる。
【発明を実施するための形態】
【００４２】
本明細書においては、式（１）で表される化合物を化合物（１）と記す。他の式で表される化合物も同様に記す。
【００４３】
＜ポリエステルカーボネートの製造方法＞
本発明のポリエステルカーボネートの製造方法は、触媒の存在下に、特定の含フッ素ジカルボン酸エステル化合物と、含フッ素カーボネートと、ジオール化合物とのエステル交換反応によってポリエステルカーボネートを得る方法である。
【００４４】
（触媒）
触媒としては、公知のエステル交換反応触媒が挙げられる。触媒の具体例としては、アルカリ金属またはアルカリ土類金属の炭酸塩（炭酸ナトリウム、炭酸水素ナトリウム、炭酸カリウム、炭酸カルシウム等）、アルカリ金属またはアルカリ土類金属の水酸化物（水酸化リチウム、水酸化ナトリウム、水酸化カリウム、水酸化カルシウム等）、ホウ素またはアルミニウムの水素化物のアルカリ金属塩、アルカリ土類金属塩、第四級アンモニウム塩（水素化アルミニウムリチウム、水素化ホウ素ナトリウム、水素化ホウ素カリウム、水素化ホウ素テトラメチルアンモニウム等）、アルカリ金属またはアルカリ土類金属の水素化合物（水素化リチウム、水素化ナトリウム、水素化カルシウム等）、アルカリ金属またはアルカリ土類金属のアルコキシド（リチウムメトキシド、ナトリウムエトキシド、カルシウムメトキシド等）、アルカリ金属またはアルカリ土類金属のアリーロキシド（リチウムフェノキシド、ナトリウムフェノキシド、マグネシウムフェノキシド、ＬｉＯ−Ａｒ１−ＯＬｉ、ＮａＯ−Ａｒ１−ＯＮａ（ただし、Ａｒ１はアリーレン基である。）等）、アルカリ金属またはアルカリ土類金属の有機酸塩（酢酸リチウム、酢酸カルシウム、安息香酸ナトリウム等）、亜鉛化合物（酸化亜鉛、酢酸亜鉛、亜鉛フェノキシド等）、ホウ素化合物（酸化ホウ素、ホウ酸、ホウ酸ナトリウム、ホウ酸トリメチル、ホウ酸トリブチル、ホウ酸トリフェニル等）、ケイ素化合物（酸化ケイ素、ケイ酸ナトリウム、テトラアルキルケイ素、テトラアリールケイ素、ジフェニル−エチル−エトキシケイ素等）、ゲルマニウム化合物（酸化ゲルマニウム、四塩化ゲルマニウム、ゲルマニウムエトキシド、ゲルマニウムフェノキシド等）、スズ化合物（酸化スズ、ジアルキルスズオキシド、ジアルキルスズカルボキシレート、酢酸スズ、エチルスズトリブトキシド等のアルコキシ基またはアリーロキシ基と結合したスズ化合物、有機スズ化合物等）、鉛化合物（酸化鉛、酢酸鉛、炭酸鉛、塩基性炭酸塩、鉛または有機鉛のアルコキシドまたはアリーロキシド等）、オニウム化合物（第四級アンモニウム塩、第四級ホスホニウム塩、第四級アルソニウム塩等）、アンチモン化合物（酸化アンチモン、酢酸アンチモン等）、マンガン化合物（酢酸マンガン、炭酸マンガン、ホウ酸マンガン等）、チタン化合物（酸化チタン、チタンのアルコキシドまたはアリーロキシド等）、ジルコニウム化合物（酢酸ジルコニウム、酸化ジルコニウム、ジルコニウムのアルコキシドまたはアリーロキシド、ジルコニウムアセチルアセトン等）等が挙げられる。
【００４５】
触媒としては、ポリエステルカーボネートの耐熱性、耐候性、耐着色性の点から、アルカリ金属塩またはアルカリ土類金属塩（炭酸塩、水酸化物、ホウ素またはアルミニウムの水素化物の塩、水素化合物、アルコキシド、アリーロキシド、有機酸塩）が好ましく、入手しやすく比較的安価である点から、アルカリ金属またはアルカリ土類金属の炭酸塩、水酸化物、ホウ素またはアルミニウムの水素化物の塩がより好ましい。
【００４６】
触媒は、１種を単独で用いてもよく、２種以上を組み合わせて用いてもよい。
触媒の量は、原料のジオール化合物に対して、通常は１０−８〜１質量％であり、重合速度（生産性）とポリエステルカーボネートへの残留による物性低下の点から、１０−７〜１０−１質量％が好ましい。
【００４７】
（含フッ素ジカルボン酸エステル化合物）
含フッ素ジカルボン酸エステル化合物は、化合物（１）、化合物（２）および化合物（３）からなる群から選ばれる少なくとも１種である。
【００４８】
【化９】
2015193674.tif 000010
【００４９】
ただし、Ａｒは、２価の芳香族炭化水素基または２価の芳香族複素環基、もしくは炭素数１〜１０の脂肪族アルキレン基であり、Ｒ１は、ＣＸ１Ｙ１Ｒ４で表される基であり、２つのＲ１は同一であっても異なってもよく、Ｒ２は、水素原子またはＣＸ２Ｙ２Ｒ５で表される基であり、２つのＲ２は同一であっても異なってもよく、Ｒ３は、水素原子またはＣＸ３Ｙ３Ｒ６で表される基であり、２つのＲ３は同一であっても異なってもよく、Ｘ１〜Ｘ３は、それぞれ水素原子、フッ素原子またはＲｆであり、Ｙ１〜Ｙ３は、それぞれフッ素原子またはＲｆであり、Ｒ４〜Ｒ６は、それぞれフッ素原子、Ｒｆ、ＯＲｆまたは炭素数１〜６のアルキル基であり、Ｒｆは、炭素数１〜４のフルオロアルキル基（ただし、エーテル性酸素を含んでもよい。）である。
【００５０】
【化１０】
2015193674.tif 000011
【００５１】
ただし、Ａｒは、２価の芳香族炭化水素基または２価の芳香族複素環基、もしくは炭素数１〜１０の脂肪族アルキレン基であり、Ｒ１は、ＣＸ１Ｙ１Ｒ４で表される基であり、Ｒ２は、水素原子またはＣＸ２Ｙ２Ｒ５で表される基であり、Ｒ３は、水素原子またはＣＸ３Ｙ３Ｒ６で表される基であり、Ｒ７は、炭素数１〜５のペルフルオロアルキレン基（ただし、エーテル性酸素を含んでもよい。）であり、Ｘ１〜Ｘ３は、それぞれ水素原子、フッ素原子またはＲｆであり、Ｙ１〜Ｙ３は、それぞれフッ素原子またはＲｆであり、Ｒ４〜Ｒ６は、それぞれフッ素原子、Ｒｆ、ＯＲｆまたは炭素数１〜６のアルキル基であり、Ｒｆは、炭素数１〜４のフルオロアルキル基（ただし、エーテル性酸素を含んでもよい。）である。
【００５２】
【化１１】
2015193674.tif 000012
【００５３】
ただし、Ａｒは、２価の芳香族炭化水素基または２価の芳香族複素環基、もしくは炭素数１〜１０の脂肪族アルキレン基であり、Ｒ７は、炭素数１〜５のペルフルオロアルキレン基（ただし、エーテル性酸素を含んでもよい。）であり、２つのＲ７は同一であっても異なってもよい。
【００５４】
Ａｒは、１つ以上の水素原子が、反応に悪影響を及ぼさない他の置換基（たとえば、ハロゲン原子、炭素数１〜１０のアルキル基、炭素数１〜１０のアルコキシ基、フェニル基、フェノキシ基、ビニル基、シアノ基、エステル基、アミド基、ニトロ基等）に置換されたものであってもよい。Ａｒの具体例としては、フェニレン基、トルイレン基、キシリレン基、ビフェニレン基、ナフチレン基、フリレン基、チエニレン基、ピロリレン基、ピリジレン基等が挙げられ、得られるポリエステルカーボネートの耐熱性の点から、６員環以上の基が好ましく、得られるポリエステルカーボネートの耐熱性および原料の入手のしやすさの点から、下式（１１）で表される基がより好ましい。
【００５５】
【化１２】
2015193674.tif 000013
【００５６】
ただし、ｐは、０〜４の整数であり、Ｒ１９は、それぞれハロゲン原子、炭素数１〜１０のアルキル基、炭素数１〜１０のアルコキシ基、５〜１０員環のシクロアルキル基またはフェニル基であり、ｐが２〜４の場合のＲ１９は、それぞれ同一であっても異なってもよい。
式（１１）で表される基の具体例としては、１，２−フェニレン基、１，３−フェニレン基、１，４−フェニレン基、３−メチル−１，２−フェニレン基、４−メチル−１，２−フェニレン基、２−メチル−１，３−フェニレン基、４−メチル−１，３−フェニレン基、５−メチル−１，３−フェニレン基、２−メチル−１，４−フェニレン基、３−フェニル−１，２−フェニレン基、４−フェニル−１，２−フェニレン基、２−フェニル−１，３−フェニレン基、４−フェニル−１，３−フェニレン基、５−フェニル−１，３−フェニレン基、２−フェニル−１，４−フェニレン基、３−t‐ブチル−１，２−フェニレン基、４−t‐ブチル−１，２−フェニレン基、２−t‐ブチル−１，３−フェニレン基、４−t‐ブチル−１，３−フェニレン基、５−t‐ブチル−１，３−フェニレン基、２−t‐ブチル−１，４−フェニレン基、３−シクロヘキシル−１，２−フェニレン基、４−シクロヘキシル−１，２−フェニレン基、２−シクロヘキシル−１，３−フェニレン基、４−シクロヘキシル−１，３−フェニレン基、５−シクロヘキシル−１，３−フェニレン基、２−シクロヘキシル−１，４−フェニレン基等が挙げられる。
【００５７】
（含フッ素ジカルボン酸エステル化合物の製造方法）
含フッ素ジカルボン酸エステル化合物は、化合物（７）および化合物（８）からなる群から選ばれる少なくとも１種の含フッ素アルコールを出発物質として用いる反応によって得ることができる。
【００５８】
【化１３】
2015193674.tif 000014
【００５９】
ただし、Ｒ１は、ＣＸ１Ｙ１Ｒ４で表される基であり、Ｒ２は、水素原子またはＣＸ２Ｙ２Ｒ５で表される基であり、Ｒ３は、水素原子またはＣＸ３Ｙ３Ｒ６で表される基であり、Ｒ７は、炭素数１〜５のペルフルオロアルキレン基（ただし、エーテル性酸素を含んでもよい。）であり、Ｘ１〜Ｘ３は、それぞれ水素原子、フッ素原子またはＲｆであり、Ｙ１〜Ｙ３は、それぞれフッ素原子またはＲｆであり、Ｒ４〜Ｒ６は、それぞれフッ素原子、Ｒｆ、ＯＲｆまたは炭素数１〜６のアルキル基であり、Ｒｆは、炭素数１〜４のフルオロアルキル基（ただし、エーテル性酸素を含んでもよい。）である。
【００６０】
含フッ素アルコールとしては、エステル交換反応速度を向上させる点から、酸解離度が、ジオール化合物の酸解離度よりも高いものが好ましい。よって、水酸基のα位の炭素原子（以下、α炭素とも記す。）にフルオロアルキル基が直接結合した化合物が好ましい。
ただし、α炭素に直接フッ素原子が結合したアルコールは、脱フッ化水素反応による分解反応が起こりやすいため、好ましくない。
【００６１】
酸解離度の尺度としては、含フッ素アルコールのｐＫａを用いる。
ジオール化合物が芳香族ジオール化合物の場合の含フッ素アルコールのｐＫａは、フェノール類のｐＫａがおよそ１０であることから、１０未満、もしくは１０に近いものが好ましい。
ジオール化合物が脂肪族ジオール化合物の場合の含フッ素アルコールのｐＫａは、脂肪族アルコール類のｐＫａがおよそ１５から１６であることから、１５未満が好ましく、１３未満がより好ましい。
【００６２】
化合物（７）としては、α炭素に結合するフルオロアルキル基が多いほど含フッ素アルコールの酸解離度が高くなることから、Ｒ２がＣＸ２Ｙ２Ｒ５で表される基である、すなわち２級または３級の含フッ素アルコールであることが好ましく、Ｒ２およびＲ３がそれぞれＣＸ２Ｙ２Ｒ５で表される基およびＣＸ３Ｙ３Ｒ６で表される基である、すなわち３級の含フッ素アルコールであることがより好ましい。
【００６３】
含フッ素アルコールの炭素数は、２〜１０が好ましい。含フッ素アルコールの炭素数が２以上であれば、水酸基のα位に直接フッ素原子が結合していない安定な含フッ素アルコールを選択できる。含フッ素アルコールの炭素数が１０以下であれば、エステル交換反応時に解離する含フッ素アルコールを留去する際、穏和な条件で容易に除去できる沸点となるため、エステル交換反応時に高い温度をかける必要がなく、品質の高いポリエステルカーボネートを製造できる。
【００６４】
含フッ素アルコールの具体例としては、２，２，２−トリフルオロエタノール（ｐＫａ：１２．４※２）、２，２，３，３，３−ペンタフルオロ−１−プロパノール（ｐＫａ：１２．５※２）、２，２，３，３−テトラフルオロ−１−プロパノール（ｐＫａ：１２．７※３）、１，１，１，３，３，３−ヘキサフルオロ−２−プロパノール（ｐＫａ：９．４※１）、２−フルオロ−１−プロパノール（ｐＫａ：１４．０※３）、２，２，３，４，４，４−ヘキサフルオロ−１−ブタノール（ｐＫａ：１２．５※３）、２，２，３，３，４，４，５，５−オクタフルオロ−１−ペンタノール（ｐＫａ：１２．５※３）、ペルフルオロ（ｔ−ブチル）アルコール（ｐＫａ：５．３※１）、２，２，３，３，４，４，５，５−オクタフルオロシクロペンタノール（ｐＫａ：８．５※１）、２，２，３，３，４，４，５，５，６，６−デカフルオロシクロヘキサノール（ｐＫａ：８．５※１）等が挙げられる。なかでも、重合温度におけるアルコール回収が容易であり、工業的に入手が容易である点から、２，２，２−トリフルオロエタノール、２，２，３，３，３−ペンタフルオロ−１−プロパノール、２，２，３，３−テトラフルオロ−１−プロパノール、１，１，１，３，３，３−ヘキサフルオロ−２−プロパノール、２，２，３，３−テトラフルオロ−１−プロパノールが好ましい。
【００６５】
上記に記載の含フッ素アルコールのｐＫａ値（※１〜※３）は、以下の測定方法による値（※１）、文献値（※２）、または推算方法による値（※３）である。
【００６６】
※１：酸解離度の大きい（酸強度の強い）含フッ素アルコールのｐＫａは、下記に基づき求める。
含フッ素アルコールの水溶液中での酸解離度としてｐＫａを測定する。
ＨＡ（含フッ素アルコール）＋Ｓ（水）→ＨＳ＋（水の共役酸）＋Ａ−（含フッ素アルコールの共役塩基）
平衡定数の式は下式となる。
Ｋａ＝[ＨＳ＋][Ａ−]／[ＨＡ][Ｓ]
ここで、希薄水溶液を想定すると[Ｓ]は１で近似できる。
Ｋａ＝[ＨＳ＋][Ａ−]／[ＨＡ]
ｐＫａ＝ｌｏｇ[ＨＡ]／[ＨＳ＋][Ａ−]＝−ｌｏｇ[ＨＳ＋]−ｌｏｇ[Ａ−]／[ＨＡ]
水溶液中での酸解離度であるので、−ｌｏｇ[ＨＳ＋]はｐＨと等しい。
ｐＫａ＝ｐＨ−ｌｏｇ[Ａ−]／[ＨＡ]
半中和された状態では、[Ａ−]＝[ＨＡ]となるため、ｐＨ＝ｐＫａと近似できる。
上記の考察から、酸性度の高い含フッ素アルコールについては電位差滴定装置でｐＫａを測定した。
【００６７】
※２：Ｊ．Ａｍｅｒ．Ｃｈｅｍ．Ｓｏｃ．，９６，６８５１（１９７４）；Ｊ．Ｏｒｇ．Ｃｈｅｍ．，３２，１２１７（１９６７）
※３：推算値（下記文献に基づき水素結合性ＯＨと非水素結合性ＯＨの伸縮振動数の差（Δλ）から推算）
Ｊ．Ｏｒｇ．Ｃｈｅｍ．，３２，１２１７（１９６７）；Ｊ．Ａｍｅｒ．Ｃｈｅｍ．Ｓｏｃ．，８６，４９４８（１９６４）
【００６８】
含フッ素アルコールを出発物質として用いる反応によって含フッ素ジカルボン酸エステル化合物を得る方法としては、下記の（ａ）〜（ｃ）の方法が挙げられ、収率が高い点から、（ｃ）の方法が好ましい。
【００６９】
（ａ）触媒の存在下、化合物（１２）と含フッ素アルコールとのエステル交換反応によって、含フッ素ジカルボン酸エステル化合物を得る方法。
【００７０】
【化１４】
2015193674.tif 000015
【００７１】
ただし、Ａｒは、２価の芳香族炭化水素基または２価の芳香族複素環基であり、Ｒ１８は炭素数１〜１０のアルキル基またはアリール基である。アルキル基は、分岐していてもよく、エーテル性酸素を含んでいてもよい。
【００７２】
（ｂ）触媒の存在下、化合物（１３）と含フッ素アルコールとを反応させて、含フッ素ジカルボン酸エステル化合物を得る方法。
【００７３】
【化１５】
2015193674.tif 000016
【００７４】
ただし、Ａｒは、２価の芳香族炭化水素基または２価の芳香族複素環基であり、Ｘ１１〜Ｘ１３は、それぞれ水素原子またはハロゲン原子であり、Ｘ１１〜Ｘ１３のうち少なくとも１つはハロゲン原子であり、Ｘ１４〜Ｘ１６は、それぞれ水素原子またはハロゲン原子であり、Ｘ１４〜Ｘ１６のうち少なくとも１つはハロゲン原子である。
Ｘ１１〜Ｘ１６は、すべてハロゲン原子であることが好ましく、フッ素原子または塩素原子がより好ましく、副生物として工業的に有用なクロロホルムが併産できる点から、すべて塩素原子であることが最も好ましい。
【００７５】
（ｃ）化合物（１４）と含フッ素アルコールとを反応させて、含フッ素ジカルボン酸エステル化合物を得る方法。
【００７６】
【化１６】
2015193674.tif 000017
【００７７】
ただし、Ａｒは、２価の芳香族炭化水素基または２価の芳香族複素環基であり、Ｚは、ハロゲン原子である。
【００７８】
（ａ）の方法で用いる触媒としては、公知のエステル交換反応触媒が挙げられる。
（ｂ）の方法で用いる触媒としては、アルカリ金属、アルカリ土類金属；アルカリ金属水素化物、アルカリ土類金属水素化物；アルカリ金属水酸化物、アルカリ土類金属水酸化物；相間移動触媒；アルカリ金属ハロゲン化物；アルカリ土類金属ハロゲン化物；アンモニアのハロゲン化物；イオン交換樹脂；Ｓｎ、Ｔｉ、Ａｌ、Ｗ、Ｍｏ、ＺｒおよびＺｎからなる群から選ばれる少なくとも１種の金属の化合物または酸化物；エステル交換反応触媒等が挙げられる。
【００７９】
（ｃ）の方法においては、Ｚがフッ素原子または塩素原子である場合は無触媒で反応が進行し、発生するハロゲン化水素を不活性ガスのバブリング、加温等で系外に除外しながら反応を進行することで目的物を得ることができる。
【００８０】
（ｃ）の方法における含フッ素アルコールの最初の仕込みのモル数と、化合物（１４）の最初の仕込みのモル数との比（含フッ素アルコール／化合物（１４））は、含フッ素ジカルボン酸エステル化合物の収率を向上させる点から、２超が好ましく、２．５以上がより好ましく、３以上が特に好ましい。
【００８１】
（ｃ）の方法においては、反応系の粘度調整や発熱量を調整することを目的に、溶媒を用いてもよい。ただし、反応器の容積効率、溶媒分離工程時の目的物のロスを考えると、可能であれば無溶剤で反応を実施することが好ましい。
（ｃ）の方法における反応温度は、４０〜２００℃が好ましい。
（ｃ）の方法における反応圧力は、通常は大気圧である。
【００８２】
（含フッ素カーボネート）
含フッ素カーボネートは、化合物（４）、化合物（５）及び化合物（６）からなる群から選ばれる少なくとも１種である。
【００８３】
【化１７】
2015193674.tif 000018
【００８４】
式中、Ｒ１１は、ＣＸ１１Ｙ１１Ｒ１４で表される基であり、２つのＲ１１は同一であっても異なってもよく、Ｒ１２は、水素原子またはＣＸ１２Ｙ１２Ｒ１５で表される基であり、２つのＲ１２は同一であっても異なってもよく、Ｒ１３は、水素原子またはＣＸ１３Ｙ１３Ｒ１６で表される基であり、２つのＲ１３は同一であっても異なってもよく、Ｘ１１〜Ｘ１３は、それぞれ水素原子、フッ素原子またはＲｆ１であり、Ｙ１１〜Ｙ１３は、それぞれフッ素原子またはＲｆ１であり、Ｒ１４〜Ｒ１６は、それぞれフッ素原子、Ｒｆ１、ＯＲｆ１または炭素数１〜６のアルキル基であり、Ｒｆ１は、炭素数１〜４のフルオロアルキル基（ただし、エーテル性酸素を含んでもよい。）である。
【００８５】
【化１８】
2015193674.tif 000019
【００８６】
式中、Ｒ１１は、ＣＸ１１Ｙ１１Ｒ１４で表される基であり、Ｒ１２は、水素原子またはＣＸ１２Ｙ１２Ｒ１５で表される基であり、Ｒ１３は、水素原子またはＣＸ１３Ｙ１３Ｒ１６で表される基であり、Ｒ１７は、炭素数１〜５のパーフルオロアルキレン基（ただし、エーテル性酸素を含んでもよい。）であり、Ｘ１１〜Ｘ１３は、それぞれ水素原子、フッ素原子またはＲｆ１であり、Ｙ１１〜Ｙ１３は、それぞれフッ素原子またはＲｆ１であり、Ｒ１４〜Ｒ１６は、それぞれフッ素原子、Ｒｆ１、ＯＲｆ１または炭素数１〜６のアルキル基であり、Ｒｆ１は、炭素数１〜４のフルオロアルキル基（ただし、エーテル性酸素を含んでもよい。）である。
【００８７】
【化１９】
2015193674.tif 000020
【００８８】
式中、Ｒ１７は、炭素数１〜５のパーフルオロアルキレン基（ただし、エーテル性酸素を含んでもよい。）であり、２つのＲ１７は同一であっても異なってもよい。
【００８９】
含フッ素カーボネートは、常温で低粘性の液体のものが多く、重縮合反応を行う際に有利である。また、沸点が８０〜２５０℃の範囲のものが多く、熱安定性も高いため、蒸留精製により高純度の含フッ素カーボネートを得ることが容易であり、品質の高いポリカーボネートを製造する上で有利である。
【００９０】
（含フッ素カーボネートの製造方法）
含フッ素カーボネートは、化合物（９）および化合物（１０）からなる群から選ばれる少なくとも１種の含フッ素アルコールを出発物質として用いる反応によって得ることができる。
【００９１】
【化２０】
2015193674.tif 000021
【００９２】
ただし、Ｒ１１は、ＣＸ１１Ｙ１１Ｒ１４で表される基であり、Ｒ１２は、水素原子またはＣＸ１２Ｙ１２Ｒ１５で表される基であり、Ｒ１３は、水素原子またはＣＸ１３Ｙ１３Ｒ１６で表される基であり、Ｒ１７は、炭素数１〜５のペルフルオロアルキレン基（ただし、エーテル性酸素を含んでもよい。）であり、Ｘ１１〜Ｘ１３は、それぞれ水素原子、フッ素原子またはＲｆ１であり、Ｙ１１〜Ｙ１３は、それぞれフッ素原子またはＲｆ１であり、Ｒ１４〜Ｒ１６は、それぞれフッ素原子、Ｒｆ１、ＯＲｆ１または炭素数１〜６のアルキル基であり、Ｒｆ１は、炭素数１〜４のフルオロアルキル基（ただし、エーテル性酸素を含んでもよい。）である。
【００９３】
含フッ素アルコールとしては、エステル交換反応速度を向上させる点から、酸解離度が、ジオールの酸解離度よりも高いものが好ましい。よって、水酸基のα位の炭素原子（以下、α炭素とも記す。）にフルオロアルキル基が直接結合した化合物が好ましい。ただし、α炭素に直接フッ素原子が結合したアルコールは、脱ＨＦ反応による分解反応が起こりやすいため、好ましくない。
【００９４】
酸解離度の尺度としては、含フッ素アルコールのｐＫａを用いる。ジオールが芳香族ジオールの場合の含フッ素アルコールのｐＫａは、フェノール類のｐＫａがおよそ１０であることから、１０未満が好ましい。ジオールが脂肪族ジオールの場合の含フッ素アルコールのｐＫａは脂肪族アルコール類のｐＫａがおよそ１５から１６であることから、１５未満が好ましい。
【００９５】
化合物（９）としては、α炭素に結合するフルオロアルキル基が多いほど含フッ素アルコールの酸解離度が高くなることから、Ｒ１２がＣＸ１２Ｙ１２Ｒ１５で表される基である（すなわち、２級または３級の含フッ素アルコールである）ことが好ましく、Ｒ１２およびＲ１３がそれぞれＣＸ１２Ｙ１２Ｒ１５で表される基およびＣＸ１３Ｙ１３Ｒ１６で表される基である（すなわち、３級の含フッ素アルコールである）ことがより好ましい。
【００９６】
含フッ素アルコールの炭素数は、２〜１０が好ましい。含フッ素アルコールの炭素数が２以上であれば、水酸基のα位に直接フッ素原子が結合していない安定な含フッ素アルコールを選択することが可能である。含フッ素アルコールの炭素数が１０以下であれば、重合によるポリカーボネート合成時に解離する含フッ素アルコールを蒸留留去する際に穏和な条件で容易除去可能な沸点となるために、重合時に高い温度をかける必要が無く品質の高いポリカーボネートを合成することが出来る。
【００９７】
含フッ素アルコールの具体例としては、２，２，２−トリフルオロエタノール、２，２，３，３，３−ペンタフルオロプロパノール、２，２，３，３−テトラフルオロプロパノール、１，１，１，３，３，３−ヘキサフルオロイソプロパノール、２−フルオロプロパノール、２，２，３，４，４，４−ヘキサフルオロブタノール、２，２，３，３，４，４，５，５−オクタフルオロペンタノール、パーフルオロ（ｔ−ブチル）アルコール、２，２，３，３，４，４，５，５−オクタフルオロシクロペンタノール、２，２，３，３，４，４，５，５，６，６−デカフルオロシクロヘキサノール等が挙げられ、酸解離度の点から、１，１，１，３，３，３−ヘキサフルオロイソプロパノール、パーフルオロ（ｔ−ブチル）アルコール、２，２，３，３，４，４，５，５，６，６−デカフルオロシクロヘキサノールが特に好ましい。
【００９８】
含フッ素アルコールを出発物質として用いる反応によって含フッ素カーボネートを得る具体的な方法としては、下記の（ｄ）〜（ｆ）の方法が挙げられ、ホスゲン等の毒性の化合物を用いることなく、収率が高い点から、（ｆ）の方法が好ましい。
（ｄ）ホスゲンと含フッ素アルコールとを反応させて、含フッ素カーボネートを得る方法。
（ｅ）ジアルキルカーボネートと含フッ素アルコールとのエステル交換反応によって、含フッ素カーボネートを得る方法。
（ｆ）触媒の存在下、化合物（１５）と含フッ素アルコールとを反応させて、含フッ素カーボネートを得る方法。
【００９９】
【化２１】
2015193674.tif 000022
【０１００】
式中、Ｘ１〜Ｘ３は、それぞれ水素原子またはハロゲン原子であり、Ｘ１〜Ｘ３のうち少なくとも１つはハロゲン原子であり、Ｘ４〜Ｘ６は、それぞれ水素原子またはハロゲン原子でありし、Ｘ４〜Ｘ６のうち少なくとも１つはハロゲン原子である。
Ｘ１〜Ｘ６は、すべてハロゲン原子であることが好ましく、フッ素原子または塩素原子がより好ましく、副生物としてクロロホルムが得られる点から、すべて塩素原子であることが最も好ましい。
【０１０１】
化合物（１５）としては、ヘキサクロロアセトン、ペンタクロロアセトン、テトラクロロアセトン、１，１，２−トリクロロアセトン、ヘキサフルオロアセトン、ペンタフルオロアセトン、１，１，３，３−テトラフルオロアセトン、１，１，２−トリフルオロアセトン、１，１，３，３−テトラクロロ−１，３−ジフルオロアセトン、１，１，１−トリクロロ−３，３，３−トリフルオロアセトン、１，３−ジクロロ−１，１，３，３−テトラフルオロアセトン、テトラブロモアセトン、ペンタブロモアセトン、ヘキサブロモアセトン等が挙げられ、工業的に有用なクロロホルムを高収率で併産できる点から、ヘキサクロロアセトンが好ましい。
【０１０２】
化合物（１５）のうち、クロロアセトン類は、特公昭６０−５２７４１号公報、特公昭６１−１６２５５号公報に記載された、アセトンを塩素化する方法により容易に製造できる。また、米国特許第６２３５９５０号明細書に記載された、クロロアセトン類をフッ化水素によってフッ素化する方法によって、容易に部分フッ素化化合物を製造できる。
【０１０３】
含フッ素アルコールの最初の仕込みのモル数と、化合物（１５）の最初の仕込みのモル数との比（含フッ素アルコール／化合物（１５））は、含フッ素カーボネートの収率を向上させる点から、１超が好ましく、１．５以上がより好ましく、２以上が特に好ましい。
【０１０４】
（ｆ）の方法で用いる触媒としては、後述の重縮合反応に用いる触媒が挙げられる。
触媒の量は、触媒によって種々選択されるが、基質に対して０．０１〜３０質量％が好ましく、反応活性および反応後の触媒除去工程を考慮すると、０．１〜１０質量％がより好ましい。
【０１０５】
（ｆ）の方法においては、反応を促進させる目的で、溶媒を用いてもよい。ただし、反応器の容積効率、溶媒分離工程時の目的物のロスを考えると、可能であれば無溶剤で反応を実施することが好ましい。（ｆ）の方法における反応温度は、４０〜２００℃が好ましい。（ｆ）の方法における反応圧力は、通常は大気圧である。
【０１０６】
（ジオール化合物）
ジオール化合物としては、脂肪族ジオール化合物、芳香族ジオール化合物が挙げられ、工業的に有用なポリエステルカーボネートが得られる点から、芳香族ジオール化合物が好ましい。
【０１０７】
脂肪族ジオール化合物としては、ポリエステルカーボネートの耐熱性、耐薬品性、機械的特性の点から、炭素数２〜１２の脂肪族ジオール化合物が好ましい。
脂肪族ジオール化合物の具体例としては、エチレングリコール、ジエチレングリコール、トリエチレングリコール、テトラエチレングリコール、３−クロロ−１，２−プロパンジオール、２−クロロ−１，３−プロパンジオール、シクロヘキサンジオール、１，２−プロピレングリコール、ジプロピレングリコール、トリプロピレングリコール、１，３−プロパンジオール、１，２−ブタンジオール、１，３−ブタンジオール、１，４−ブタンジオール、１，４−ブテンジオール、２−メチル−２，４−ペンタンジオール（ヘキシレングリコール）、３−メチル−１，５−ペンタンジオール、１，５−ペンタンジオール、１，６−ヘキサンジオール、含フッ素ジオール（３，３，３−トリフルオロ−１，２−プロパンジオール等）等が挙げられる。
【０１０８】
芳香族ジオール化合物としては、ポリエステルカーボネートの耐熱性、耐薬品性、機械的特性、成形性の点から、炭素数６〜２０の芳香族ジオール化合物が好ましい。
芳香族ジオール化合物の具体例としては、レゾルシノール、カテコール、ハイドロキノン、２，２−（ビス（４−ヒドロキシフェニル）プロパン〔別名：ビスフェノールＡ〕、２，２−ビス（４−ヒドロキシフェニル）ヘキサフルオロプロパン〔別名：ビスフェノールＡＦ〕、ビス（４−ヒドロキシフェニル）メタン、４，４’−ジヒドロキシビフェニル、ビス（４−ヒドロキシビフェニル）エーテル、ジヒドロキシナフタレン、フロログリシノール、フェノール類の縮合物等が挙げられ、原料の入手の容易性やポリアリレートの有用性の点から、ビスフェノールＡが好ましい。
【０１０９】
（エステル交換反応）
触媒の存在下に、含フッ素ジカルボン酸エステル化合物と含フッ素カーボネートとジオール化合物とをエステル交換反応させて、ポリエステルカーボネートを得る具体的な方法としては、下記の（Ａ）または（Ｂ）の方法が挙げられ、簡単なプロセスで製造できる点から、（Ａ）の方法が好ましい。
（Ａ）触媒の存在下に、含フッ素ジカルボン酸エステル化合物と含フッ素カーボネートとジオール化合物とを溶融重縮合させる方法。
（Ｂ）触媒の存在下に、含フッ素ジカルボン酸エステル化合物と含フッ素カーボネートとジオール化合物とを溶液重縮合させる方法。
【０１１０】
（Ａ）の方法における反応温度は、反応初期にはジオール化合物や含フッ素ジカルボン酸エステル化合物や含フッ素カーボネートの融点以上が好ましく、反応後期にはポリエステルカーボネートの融点以上が好ましい。また、（Ａ）の方法における反応温度は、ポリエステルカーボネートの着色を抑える点から、３００℃以下が好ましい。
【０１１１】
本発明は、触媒の存在下に、含フッ素ジカルボン酸エステル化合物と含フッ素カーボネートとジオール化合物とをエステル交換反応させる。これにより、含フッ素ジカルボン酸エステル化合物と含フッ素カーボネートが共重合し、ポリエステルカーボネートを得ることができる。本発明においては、ブロック重合及びランダム重合のいずれでもよい。さらにブロック重合とランダム重合の両者を組み合わせて、ポリエステルカーボネートを重合することもできる。
【０１１２】
含フッ素ジカルボン酸エステル化合物の最初の仕込みのモル数と含フッ素カーボネートの最初の仕込みのモル数との比（含フッ素ジカルボン酸エステル化合物／含フッ素カーボネート）は、ポリエステルカーボネートの目的の分子量に応じて適宜選択すればよい。また、ジオール化合物の最初の仕込みのモル数との比（含フッ素ジカルボン酸エステル化合物と含フッ素カーボネートの合計／ジオール化合物）は、ポリエステルカーボネートの目的の分子量に応じて適宜選択すればよい。
含フッ素ジカルボン酸エステル化合物/含フッ素カーボネート（モル比）は、1/９９〜９９/１が好ましい。
含フッ素ジカルボン酸エステル化合物と含フッ素カーボネートの合計／ジオール化合物比（モル比）は、Ｍｗ１００００〜３０００００のポリエステルカーボネートが得られる点から、５２/４８〜４８/５２が好ましく、５１/４９〜４９/５１がより好ましい。
【０１１３】
（作用効果）
以上説明した本発明のポリエステルカーボネートの製造方法にあっては、フッ素原子による電子吸引性の効果でエステル部位の解離度が高く、芳香族ジオール化合物や脂肪族ジオール化合物とのエステル交換反応が容易である含フッ素ジカルボン酸エステル化合物および含フッ素カーボネート化合物とを用いている。そのため、重合反応速度が速く低温で重合が可能となる。また、溶媒を用いる必要がない。そのため、着色がない、高純度、高分子量のポリエステルカーボネートを簡単なプロセスで製造できる。
また、副生するアルコールの沸点が低く重合系外に速やかに留去できる点から平衡反応であるエステル交換反応速度を速くすることができる。そのため、含フッ素ジカルボン酸エステル化合物と、含フッ素カーボネート化合物を用いる本発明のポリエステルカーボネートの製造方法は、従来のエステル交換法によるポリエステルカーボネートの製造方法の課題であった高分子量体が得られにくいという問題や高温で長時間反応させることによる着色等の問題を解決できる製造方法である。
【実施例】
【０１１４】
以下、実施例により本発明をより具体的に説明するが、本発明は以下の実施例に限定されるものではない。
【０１１５】
（ゲル浸透クロマトグラフィー（ＧＰＣ）分析）
合成したポリエステルカーボネートの分子量は、下記の装置を用い、下記の条件にて分析を行い、標準物質のポリスチレンに換算して決定した。
装置：東ソー社製、ＨＬＣ−８２２０ＧＰＣ、
ガードカラム：ＴＳＫｇｕｒｄｃｏｌｕｍｎ  ＳｕｐｅｒＭＰＨＺ−Ｍ、
カラム：ＴＳＫｇｅｌ  ＳｕｐｅｒＭｕｌｔｉｐｏｒｅＨＺ−Ｍ  ３本、
移動相：テトラヒドロフラン、
流量：０．３５ｍＬ／ｍｉｎ、
検出方法：ＲＩ検出、
カラム温度：４０℃。
【０１１６】
（ＮＭＲ分析）
下記の装置を用い、下記の条件にてＮＭＲ分析を行った。
装置：日本電子社製、ＡＬ３００、
１Ｈ−ＮＭＲ（３００．４ＭＨｚ、溶媒：ＣＤＣｌ３、基準：ＴＭＳ）、
１９Ｆ−ＮＭＲ（２８２．６５ＭＨｚ、溶媒：ＣＤＣｌ３、基準：ＣＦＣｌ３）。
【０１１７】
（ガスクロマトグラフィー（ＧＣ）分析）
下記の装置を用い、下記の条件にてＧＣ分析を行った。
装置：島津製作所社製、ＧＣ−１７Ａ、
検出方法：ＦＩＤ検出。
【０１１８】
（ガスクロマトグラフィー質量（ＧＣ−Ｍａｓｓ）分析）
下記の装置を用い、下記の条件にてＧＣ−Ｍａｓｓ分析を行った。
装置：島津製作所社製、ＧＣ−１７Ａ／ＱＰ−５０５０Ａシステム、
検出方法：ＥＩ検出。
【０１１９】
（合成例１）
ビス（２，２，３，３−テトラフルオロプロピル）イソフタレート（化合物（１−１））の合成：
温度計、撹拌機、還流冷却器および滴下ロートを備えた２０００ｍＬのガラス製の反応器内に、イソフタロイルクロリド（化合物（１４−１））の５００ｇ（２．４６ｍｏｌ）を仕込んだ後、撹拌を行いながら１００℃に昇温した。次に、２，２，３，３−テトラフルオロプロパノール（化合物（７−１））の７１５．５３ｇ（５．４１ｍｏｌ）を、内温の上昇（ΔＴ）および塩化水素ガスの発生具合を見ながら速度を調整して滴下した。滴下終了後、１００℃で１時間撹拌を行い、その後、塩化水素ガスの発生具合を見ながら１４０℃まで昇温し、計９時間加熱した。反応終了後、室温まで粗液を冷却後、粗液の一部を採取し、１Ｈ−ＮＭＲ分析を行った。結果として化合物（１−１）が主生成物として生成していることを確認した（化合物（７−１）ベースの収率４１．８％）。生成物である化合物（１−１）は９３．５％の収率で得られた。
【０１２０】
【化２２】
2015193674.tif 000023
【０１２１】
生成物である化合物（１−１）について、１Ｈ−ＮＭＲ分析の他、１９Ｆ−ＮＭＲ分析およびＧＣ−Ｍａｓｓ分析により構造帰属を行った。化合物（１−１）の１Ｈ−ＮＭＲ、１９Ｆ−ＮＭＲ、Ｍａｓｓフラグメントの結果を下記に示す。
１Ｈ−ＮＭＲ  δ：４．７６２（４Ｈ，ｔ，Ｊ＝１２．６Ｈｚ），５．９６２（２Ｈ，ｔｔ，Ｊ＝３．３，５２．９Ｈｚ），７．６１７（１Ｈ，ｔ，Ｊ＝７．８Ｈｚ），８．２９７（２Ｈ，ｄｄ，Ｊ＝１．８，７．８Ｈｚ），８．７１１（１Ｈ，ｔ，Ｊ＝１．５Ｈｚ）。
１９Ｆ−ＮＭＲ  δ：−１３７．１４２（４Ｆ，ｄ，５３．１Ｈｚ），−１２３．２５７（４Ｆ，ｔｄｔ，Ｊ＝１．７，３．３，１２．２Ｈｚ）。
ＭＳ  ｍ／ｚ：２３５（ＰｈＣ（＝Ｏ）ＯＣＨ２ＣＦ２ＣＦ２Ｈ）；２６３（Ｃ（＝Ｏ）ＰｈＣ（＝Ｏ）ＯＣＨ２ＣＦ２ＣＦ２Ｈ）；３４３（ＣＦ２ＣＨ２ＯＣ（＝Ｏ）ＰｈＣ（＝Ｏ）ＯＣＨ２ＣＦ２ＣＦ２Ｈ）；３９４（ＣＦ２ＨＣＦ２ＣＨ２ＯＣ（＝Ｏ）ＰｈＣ（＝Ｏ）ＯＣＨ２ＣＦ２ＣＦ２Ｈ）。
【０１２２】
（合成例２）
ビス（２，２，３，３−テトラフルオロプロピル）カーボネート（化合物（４−１））の製造：
撹拌機、２０℃の還流冷却器および留出ラインを備えた５００ｍＬのガラス製の反応器に、ヘキサクロロアセトンの２０１ｇ（０．７６ｍｏｌ）、２，２，３，３−テトラフルオロプロパノールの３５８ｇ（２．７１ｍｏｌ）、ＫＦの１０ｇを仕込んだ後、撹拌を行いながら、徐々に温度を上昇し、内温１００℃で２０時間反応を行った。反応終了後に、反応器内に存在する反応粗液の５６０ｇを回収した。回収液をＧＣ分析した結果、化合物（４−１）が生成していることを確認した。
【０１２３】
【化２３】
2015193674.tif 000024
【０１２４】
（実施例１）
ポリエステルカーボネートの合成１： 
３００ｍＬの溶融重合用装置の反応器に、ビスフェノールＡ（化合物（１６））の３０．００ｇ（０．１３２ｍｏｌ）、化合物（１−１）５．７６０ｇ（０．０１５ｍｏｌ）、化合物（４−１）の３９．００ｇ（０．１３４ｍｏｌ）、炭酸水素ナトリウムの０．００１１ｇ（１．３１×１０−５ｍｏｌ）を仕込んだ。下記の脱酸素工程を３回繰り返した。
脱酸素工程：０℃にて反応器内が約０．１ｈＰａになるまで排気することによって酸素を抜いた後、再度反応器内に窒素を大気圧まで充填する。
【０１２５】
【化２４】
2015193674.tif 000025
【０１２６】
反応器を、１８０℃に予熱したオイルバス内に浸した。オイルバス温度１８０℃、撹拌速度２００ｒｐｍで撹拌を行ったところ、１０分後に熱的に平衡化されて固形物が完全に融解し、無色の均一な液体となった。その後、反応器内の圧力を８００ｈＰａに保ち１ｈｒ攪拌した。その後、反応器内の温度を１９０℃に昇温し１０分間反応を続けた時点でテトラフルオロプロピルアルコールが反応容器から排気され、受けフラスコ中に留出し始めた。その後、反応器内の温度を２００℃から２６０℃まで適宜上げていき、同時に反応器内の圧力を８００ｈＰａから１０ｈＰａまで適宜下げていった。その後、反応器内の圧力を０．１ｈＰａに保ち、１ｈｒ反応を続けた。その後、室温まで冷却することで重合を終了した。生成物を１３ＣＮＭＲで分析した結果、下式（１７）で表される単位と、下式（１８）で表される単位をランダムに含むポリエステルカーボネートが生成していることを確認した。
【０１２７】
【化２５】
2015193674.tif 000026
【０１２８】
得られたポリエステルカーボネートを１３ＣＮＭＲで分析した結果、式（１７）で表される単位の含有量（ｍ）と、式（１８）で表される単位の含有量（ｎ）とのモル比（ｍ／ｎ）は、９／１であった。また、ＧＰＣ分析による質量平均分子量（Ｍｗ）は３５９１７であり、数平均分子量（Ｍｎ）は１３３７５であり、分散度（Ｍｗ／Ｍｎ）は２．６８５であった。該エステルカーボネートには着色がなく、高純度のものであると認められた。
【０１２９】
（比較例１）
ポリエステルカーボネートの合成２：
３００ｍＬの溶融重合用装置の反応器に、ビスフェノールＡ（化合物（１６））の３０．００ｇ（０．１３２ｍｏｌ）、ジフェニルイソフタレートの４．６５ｇ（０．０１４６ｍｏｌ）、ジフェニルカーボネートの２６．４３ｇ（０．１２３ｍｏｌ）、炭酸水素ナトリウの０．００１１ｇ（１．３１×１０−５ｍｏｌ）を仕込んだ。下記の脱酸素工程を３回繰り返した。
脱酸素工程：０℃にて反応器内が約０．１ｈＰａになるまで排気することによって酸素を抜いた後、再度反応器内に窒素を大気圧まで充填する。
【０１３０】
反応器を、１８０℃に予熱したオイルバス内に浸した。オイルバス温度１８０℃、撹拌速度２００ｒｐｍで撹拌を行ったところ、１０分後に熱的に平衡化されて固形物が完全に融解し、無色の均一な液体となった。その後、反応器内の圧力を８００ｈＰａに保ち１ｈｒ攪拌した。その後、反応器内の温度を１９０℃に昇温し１０分間反応を続けた時点でフェノールが反応容器から排気され、受けフラスコ中に留出し始めた。その後、反応器内の温度を２００℃から２８０℃まで適宜上げていき、同時に反応器内の圧力を８００ｈＰａから１０ｈＰａまで適宜下げていった。その後、反応器内の圧力を０．１ｈＰａに保ち１ｈｒ反応を続けた。その後、室温まで冷却することで重合を終了し、ポリエステルカーボネートを得た。
【０１３１】
得られたポリエステルカーボネートのＧＰＣ分析によるＭｗは３６３５１であり、Ｍｎは１５３４３であり、Ｍｗ／Ｍｎは２．３６９であった。該ポリエステルカーボネートは着色がなく、高純度のものであると認められた。
【０１３２】
含フッ素ジカルボン酸エステル化合物および含フッ素カーボネートを用いた実施例１は、従来の溶融法で通常用いられるジフェニルイソフタレートおよびジフェニルカーボネートを用いた比較例１と比較して、より低い重合温度で同等のポリエステルカーボネートを合成できた。